(57)【要約】【課題】限界面圧が高く、耐荷重性に優れた焼結含油軸受を提供する。【解決手段】下記一般式（１）で表される化合物の少なくとも一種と、ポリオールエステルの少なくとも一種を２５〜９５質量％含有する潤滑組成物が含浸されていることを特徴とする焼結含油軸受である。式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；Ａｒ1及びＡｒ2はそれぞれ、置換された芳香族環基又は複素環基を表す。2010184954.tif 000016【選択図】なし【特許請求の範囲】
【請求項１】
焼結体、及び該焼結体に含浸された、下記一般式（１）で表される化合物の少なくとも一種と、ポリオールエステルの少なくとも一種を２５〜９５質量％含有する潤滑組成物を有することを特徴とする焼結含油軸受：
【化１】
2010184954.tif 000013
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；Ａｒ1及びＡｒ2はそれぞれ、置換された芳香族環基又は複素環基を表す。
【請求項２】
前記潤滑組成物が、前記ポリオールエステルの少なくとも一種を５０〜９５質量％含有することを特徴とする請求項１に記載の焼結含油軸受。
【請求項３】
前記一般式（１）で表される化合物が、下記一般式（２）で表される化合物であることを特徴とする請求項１又は２に記載の焼結含油軸受：
【化２】
2010184954.tif 000014
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；Ｒ11及びＲ12はそれぞれ、置換基を表し；ｐ及びｑはそれぞれ、１〜５の整数を表す。
【請求項４】
前記一般式（１）中のＹが、置換もしくは無置換の、アルコキシ基、アリールオキシ基、又はスルフィド基であることを特徴とする請求項１〜３のいずれか１項に記載の焼結含油軸受。
【請求項５】
前記一般式（２）中のＲ11及びＲ12のうち少なくとも１つが、オリゴアルキレンオキシ基を含む置換基であることを特徴とする請求項１〜４のいずれか１項に記載の焼結含油軸受。
【請求項６】
下記一般式（３）で表される化合物の少なくとも一種と、ポリオールエステルの少なくとも一種を２５〜７５質量％含有する潤滑組成物が含浸されていることを特徴とする焼結含油軸受。
【化３】
2010184954.tif 000015
【請求項７】
前記焼結体が、有効多孔率が６〜３５体積％である焼結合金であることを特徴とする請求項１〜６のいずれか１項に記載の焼結含油軸受。
【請求項８】
前記焼結合金が、Ｆｅを４０〜９０質量％、Ｃｕを９．５〜５９質量％、及びＳｎ、Ｚｎ、Ｎｉ、Ｐ、及びＣから選択される少なくとも１種を含有することを特徴とする請求項７に記載の焼結含油軸受。
【請求項９】
前記焼結合金が、Ｃｕを７０〜９４質量％、Ｓｎを５〜１３質量％、及びＺｎ、Ｎｉ、Ｐ及びＣから選択される少なくとも１種を含有することを特徴とする請求項７に記載の焼結含油軸受。
【発明の詳細な説明】
【技術分野】
【０００１】
本発明は、焼結含油軸受けに関し、特に、ワイパーモータ、ＡＢＳ用モータ、空調用ブロワファンモータ等の自動車に搭載されるモータ用軸受として利用される焼結含油軸受けに関する。
【背景技術】
【０００２】
従来、車載用モータ軸受としては、ＰＡＯ（ポリアルファオレフィン）やエステルを含浸した焼結含油軸受が種々使用されている（例えば、特許文献１）。低温から高温までの幅広い温度範囲で潤滑性を得ることを目的として、ＰＡＯやエステルは、最適な粘度範囲で使用されている。
ところで、モータには小型化及び高効率化の要求があるので、それに使用される軸受も小型化する必要がある。軸受けを小型化すると、面圧は増加する傾向にあるので、小型化の要請に応えるためには、高い面圧でも使用可能な含油軸受が必要であり、使用される含浸油が、優れた耐面圧性を示すことが必要である。
【０００３】
例えば、機械的摩擦摺動部おいて、耐摩耗性、極圧性及び低摩擦特性に優れ、実用的な潤滑組成物として、放射状に数本の側鎖を有する環状構造の残基を有する化合物を主成分として含有する潤滑組成物が提案されている（特許文献２）。
【先行技術文献】
【特許文献】
【０００４】
【特許文献１】特開２００４−１３８２１５号公報
【特許文献２】特開２００２−６９４７２号公報
【発明の概要】
【発明が解決しようとする課題】
【０００５】
本発明は、限界面圧が高く、耐荷重性に優れる焼結含油軸受を提供することを課題とする。
【課題を解決するための手段】
【０００６】
本発明者らが、鋭意研究した結果、上記課題は、所定の式で表されるトリアジン環化合物とポリオールエステルとを含有する潤滑組成物を含浸油として用いることで解決し得るとの知見を得、本発明を完成するに至った。
上記課題を解決するための手段は以下の通りである。
［１］  焼結体、及び該焼結体に含浸された、下記一般式（１）で表される化合物の少なくとも一種と、ポリオールエステルの少なくとも一種を２５〜９５質量％含有する潤滑組成物を有することを特徴とする焼結含油軸受：
【化１】
2010184954.tif 000002
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；Ａｒ1及びＡｒ2はそれぞれ、置換された芳香族環基又は複素環基を表す。
【０００７】
［２］  前記潤滑組成物が、前記ポリオールエステルの少なくとも一種を５０〜９５質量％含有することを特徴とする［１］の焼結含油軸受。
［３］  前記一般式（１）で表される化合物が、下記一般式（２）で表される化合物であることを特徴とする［１］又は［２］の焼結含油軸受：
【化２】
2010184954.tif 000003
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；Ｒ11及びＲ12はそれぞれ、置換基を表し；ｐ及びｑはそれぞれ、１〜５の整数を表す。
【０００８】
［４］  前記一般式（１）中のＹが、置換もしくは無置換の、アルコキシ基、アリールオキシ基、又はスルフィド基であることを特徴とする［１］〜［３］のいずれかの焼結含油軸受。
［５］  前記一般式（２）中のＲ11及びＲ12のうち少なくとも１つが、オリゴアルキレンオキシ基を含む置換基であることを特徴とする［１］〜［４］のいずれかの焼結含油軸受。
【０００９】
［６］  前記一般式（１）で表される化合物が、下記一般式（２）’で表される化合物であることを特徴とする［１］〜［５］のいずれかの焼結含有軸受：
【化３】
2010184954.tif 000004
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；ｍ、ｎ、ｈおよびｋは整数を表し；Ｒ21及びＲ22はそれぞれ、置換基を表し；ｐ及びｑはそれぞれ、１〜５の整数を表す。
【００１０】
［７］  下記一般式（３）で表される化合物の少なくとも一種と、ポリオールエステルの少なくとも一種を２５〜７５質量％含有する潤滑組成物が含浸されていることを特徴とする焼結含油軸受。
【化４】
2010184954.tif 000005
【００１１】
［８］  前記焼結体が、有効多孔率が６〜３５体積％である焼結合金であることを特徴とする［１］〜［７］のいずれかの焼結含油軸受。
［９］  前記焼結合金が、Ｆｅを４０〜９０質量％、Ｃｕを９．５〜５９質量％、及びＳｎ、Ｚｎ、Ｎｉ、Ｐ、及びＣから選択される少なくとも１種を含有することを特徴とする［８］の焼結含油軸受。
［１０］  前記焼結合金が、Ｃｕを７０〜９４質量％、Ｓｎを５〜１３質量％、及びＺｎ、Ｎｉ、Ｐ及びＣから選択される少なくとも１種を含有することを特徴とする［８］の焼結含油軸受。
【発明の効果】
【００１２】
本発明によれば、限界面圧が高く、耐荷重性に優れる焼結含油軸受を提供することができ、モータの小型化に伴う軸受の小型化に対応することができる。
【発明を実施するための形態】
【００１３】
以下、本発明について詳細に説明する。なお、本明細書において「〜」を用いて表される数値範囲は、「〜」の前後に記載される数値を下限値および上限値として含む範囲を意味する。
本発明の焼結含油軸受けは、所定の式で表されるトリアジン化合物と、ポリオールエステルとを含有する潤滑組成物が、含油として含浸されていることを特徴とする。該トリアジン化合物とポリオールエステルとを混合して調製した潤滑組成物は、高い面圧に耐え得る油膜強度を有しつつ、高い潤滑性を示す。従って、これを含浸させた焼結軸受けは、該潤滑組成物の高い膜強度と潤滑性能によって、軸受とシャフトとの金属接触が低減され、すべり性が向上され、その結果、高い耐荷重性を示す。本発明の焼結含油軸受けは、限界面圧特性が改善されているので、軸受の小型化が可能であり、即ち、モータの小型化に寄与する。また、これまで焼結含油軸受が使用できなかった高い面圧条件まで適用範囲を広げることが可能である。
【００１４】
本発明では、下記一般式（１）で表される化合物の少なくとも一種を含有する潤滑組成物を、軸受の含浸油として使用する。
【００１５】
【化５】
2010184954.tif 000006
【００１６】
前記一般式（１）中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表す。中でも、Ｙは、置換もしくは無置換の、アルコキシ基、アリールオキシ基、又はスルフィド基であるのが好ましく、置換もしくは無置換のアルコキシ基であるのがより好ましい。該アルコキシ基のアルキル鎖中、１以上の炭素原子及び隣接しない２以上の炭素原子が、酸素原子に置換されていてもよく、即ち、該アルコキシ基は、アルキレンオキシ鎖を含んでいてもよい。Ｙは、−Ｏ（ＣxＨ2xＯ）nＣyＨ2y+1（但し、ｎは１〜１０、ｘは１〜６、ｙは１〜２４である）であるのが好ましい。
【００１７】
Ａｒ1及びＡｒ2はそれぞれ、置換された芳香族環基又は複素環基を表す。前記芳香族環基は、単環を含んでいても、二以上の環の縮合環を含んでいてもよい。具体的には、フェニル基、インデニル基、α−ナフチル基、β−ナフチル基、フルオレニル基、フェナンスレニル基、アントラセニル基及びピレニル基等が挙げられるが、フェニル基及びナフチル基が好ましい。
Ａｒ1及びＡｒ2でそれぞれ表される複素環基は、５〜７員環構造の複素環残基が好ましく、５又は６員環構造の複素環残基がより好ましい。複素環基は、単環を含んでいても、二以上の環の縮合環を含んでいてもよい。前記複素環基に含まれる複素環の骨格の具体的な例については、岩波理化学辞典  第三版増補版  （岩波書店発行）の付録１１章  有機化学命名法  表４．主要複素単環式化合物の名称  １６０６頁  及び表５．主要縮合複素環式化合物の名称  １６０７頁  に記載される複素環が挙げられる。
【００１８】
Ａｒ1及びＡｒ2がそれぞれ表す芳香族環基又は複素環基は、少なくとも一つの置換基を有する。該置換基は、上記Ｙが表す置換基から選ばれるのが好ましい。前記置換基としては、炭素数８以上の直鎖状もしくは分岐鎖状のアルキル基及びアルキル残基を含む置換基が好ましく、具体的には、アルキル基（オクチル基、デシル基、ヘキサデシル基、２−エチルヘキシル基等）、アルコキシ基（ドデシルオキシ基、ヘキサデシルオキシ基等）、スルフィド基（ヘキサデシルチオ基等）、置換アミノ基（ヘプタデシルアミノ基等）、オクチルカルバモイル基、オクタノイル基及びデシルスルファモイル基等の置換基が好ましい。また、これらの置換基は２つ以上置換しているのが好ましく、さらに上記の置換基の他にも、ハロゲン原子、ヒドロキシル基、シアノ基、ニトロ基、カルボキシル基、及びスルホ基等から選択された置換基を有していてもよい。
【００１９】
Ａｒ1及びＡｒ2には、総炭素数８以上の直鎖状もしくは分岐鎖状のアルキル鎖、総炭素数４以上の直鎖状もしくは分岐鎖状のオリゴアルキレンオキシ鎖、総炭素数２以上の直鎖状もしくは分岐鎖状のパーフルオロアルキル鎖、総炭素数２以上の直鎖状もしくは分岐鎖状のパーフルオロアルキルエーテル鎖、又は直鎖状もしくは分岐鎖状の有機ポリシリル鎖を含む置換基を含んでいるのがより好ましい。Ａｒ1及びＡｒ2は、直鎖状もしくは分岐鎖状のオリゴアルキレンオキシ鎖を含む置換基であるのが好ましく、より好ましくは総炭素数４以上の直鎖状もしくは分岐鎖状のオリゴアルキレンオキシ鎖を含む置換基で置換されたフェニル基である。より具体的には、Ａｒ1及びＡｒ2は、−Ｏ（ＣxＨ2xＯ）nＣyＨ2y+1（但し、ｎは１〜１０、ｘは１〜６、ｙは１〜２４である）で置換されたフェニル基であるのが特に好ましい。
【００２０】
前記一般式（１）で表される化合物の中でも、下記一般式（２）で表される化合物が好ましい。
【００２１】
【化６】
2010184954.tif 000007
【００２２】
式中、Ｙは前記一般式（１）中のそれぞれと同義であり、好ましい範囲も同様である。Ｒ11及びＲ12は各々独立に置換基を表し、ｐ及びｑは、各々独立して１〜５の整数を表す。
【００２３】
Ｒ11及びＲ12がそれぞれ表す置換基の例には、直鎖状又は分岐鎖状のアルキル基、ハロゲン原子、ヒドロキシル基、シアノ基、ニトロ基、カルボキシル基、及びスルホ基等が含まれる。Ｒ11及びＲ12はそれぞれ、総炭素数８以上の直鎖状もしくは分岐鎖状のアルキル鎖、総炭素数４以上の直鎖状もしくは分岐鎖状のオリゴアルキレンオキシ鎖、総炭素数２以上の直鎖状もしくは分岐鎖状のパーフルオロアルキル鎖、総炭素数２以上の直鎖状もしくは分岐鎖状のパーフルオロアルキルエーテル鎖、又は直鎖状もしくは分岐鎖状の有機ポリシリル鎖を含む置換基であるのが好ましく、炭素数８以上の直鎖状もしくは分岐鎖状のアルキル残基、又は総炭素数４以上の直鎖状もしくは分岐鎖状のオリゴアルキレンオキシ鎖を含む置換基であるのが好ましく、総炭素数４以上の直鎖状もしくは分岐鎖状のオリゴアルキレンオキシ鎖を含む置換基であるのがより好ましい。さらに、Ｒ11及びＲ12はそれぞれ、−Ｏ（ＣxＨ2xＯ）nＣyＨ2y+1（但し、ｎは１〜１０、ｘは１〜６、ｙは１〜２４である）であるのが特に好ましい。
【００２４】
また、一般式（２）で表される化合物の好ましい例には、下記一般式（２）’で表される化合物が含まれる。
【００２５】
【化７】
2010184954.tif 000008
【００２６】
式中、Ｙはヒドロキシ基、置換もしくは無置換の、アルキル基、アルコキシ基、アリールオキシ基、アミノ基、スルフィド基、メルカプト基、シアノ基、カルボキシ基もしくはその塩、スルホ基もしくはその塩、スルホンアミド基、ヒドロキシアミノ基、ウレイド基、又はウレタン基を表し；ｍ、ｎ、ｈ及びｋは整数を表し。Ｒ21及びＲ22はそれぞれ、置換基を表し；ｐ及びｑはそれぞれ、１〜５の整数を表す。
Ｙは、置換もしくは無置換の、アルコキシ基が好ましい。また、式（２）’中の２つのベンゼン環が有する置換基と同様、アルコキシ基のアルキル鎖中の１つの炭素原子、又は隣接していない２以上の炭素原子が、酸素原子によって置換された、アルキレンオキシ鎖を含むアルコキシ基であるのが好ましく、−Ｏ（ＣxＨ2xＯ）nＣyＨ2y+1（但し、ｎは１〜１０、ｘは１〜６、ｙは１〜２４である）であるのが特に好ましい。
【００２７】
ｍ、ｎ、ｈ及びｋはそれぞれ１〜１０が好ましく、ｍ及びｎはそれぞれ１〜６がより好ましい。ｐ及びｑはそれぞれ１〜５を表し、１又は２であるのが好ましい。各ベンゼン環上への−Ｏ−トリアジン環の置換位置に対して、メタ位及び／又はパラ位が置換されているのが好ましく、パラ位が置換されているのがより好ましい。
Ｒ21及びＲ22はそれぞれ置換基を表し、Ｒ21及びＲ22はそれぞれ、置換もしくは無置換の、炭素原子数１〜２４のアルキル基であるのが好ましく、２〜１６のアルキル基であるのがより好ましい。
【００２８】
また、一般式（２）で示される化合物の好ましい例には、下記一般式（３）で示される化合物が含まれる。
【００２９】
【化８】
2010184954.tif 000009
【００３０】
但し、本発明に用いられる一般式（１）で表される化合物は、前記一般式（３）で表される具体例に限定されるものではない。
【００３１】
本発明に用いる潤滑組成物は、ポリオールエステルの少なくとも一種を含有する。ポリオールエステルを含有することにより、該潤滑組成物の潤滑性が改善され、耐荷重性がさらに高まる。本発明に使用可能なポリオールエステルについては特に限定されず、種々のものを用いることができる。ポリオールエステルは、１価カルボン酸と多価アルコールをエステル化して得られた化合物である。
１価カルボン酸としては、脂肪族カルボン酸が、特には炭素数４〜１８の直鎖又は分枝の脂肪族カルボン酸が好ましい。例えば、酪酸、カプロン酸、ヘプタン酸、カプリル酸、カプリン酸、ラウリン酸、ミリスチン酸、パルミチン酸、ステアリン酸及びこれらの直鎖の酸に対応する分枝の酸が挙げられる。
また、多価アルコールとしては、脂肪族多価アルコール、特には炭素数４〜１８の直鎖又は分枝の脂肪族多価アルコールが好ましい。例えば、エチレングリコール、プロピレングリコール、トリメチロールプロパン、ネオペンチルグリコール、ペンタエリトリトール、ジペンタエリトリトール及びグリセロール等の多価アルコ−ルのエステルを挙げることができる。
【００３２】
前記一般式（１）の化合物とポリオールエステルとの混合割合は、ポリオールエステルが、組成物の全質量に対して２５〜９５重量％であることが好ましく、５０〜９５質量％であるのがより好ましく、４０〜８０質量％であるのがさらに好ましい。
また、本発明に用いられる潤滑組成物の好ましい例には、前記一般式（３）で表される化合物の少なくとも一種と、ポリオールエステルの少なくとも一種を２５〜７５質量％含有する潤滑組成物である。
【００３３】
前記潤滑組成物中には、さらに、必要に応じて、鉱油あるいは上記以外の合成油を添加することも可能である。鉱油としては、具体的には例えば、原油を常圧蒸留及び減圧蒸留して得られた潤滑油留分を、溶剤脱れき、溶剤抽出、水素化分解、溶剤脱ろう、接触脱ろう、水素化精製、硫酸洗浄、白土処理等の精製処理等を適宜組み合わせて精製したパラフィン系、ナフテン系等の油やノルマルパラフィン等が使用できる。
また上記以外の合成油としては、具体的には例えば、ポリα−オレフィン又はその水素化物、エチレン−α−オレフィン共重合体若しくはその水素化物、イソブテンオリゴマー及びその水素化物、イソパラフィン、アルキルベンゼン、アルキルナフタレン、ジエステル（ジトリデシルグルタレート、ジ２−エチルヘキシルアジペート、ジイソデシルアジペート、ジトリデシルアジペート、ジ２−エチルヘキシルセバケート等）、ポリオキシアルキレングリコール、ジアルキルジフェニルエーテル、ポリフェニルエーテル並びにシリコーン油等が使用できる。
【００３４】
本発明の潤滑組成物には、種々の用途に適応した実用性能を確保するため、各種添加剤、すなわち摩耗防止剤、極圧剤、酸化防止剤、粘度指数向上剤、清浄分散剤、金属不活性化剤、腐食防止剤、防錆剤、消泡剤等を本発明の目的を損なわない範囲で適宜添加することができる。
【００３５】
本発明の焼結含油軸受は、多孔性の焼結体に、上記潤滑組成物が含浸することによって製造できる。該焼結軸受は、有効多孔率が６〜３５体積％であることが好ましい。有効多孔率が６％未満であると含浸される潤滑組成物量が少な過ぎるため、軸受の潤滑を良好に保つことが困難となり、また３５％を超えると潤滑の点では良好であるが、軸受の強度が低下して摩耗が増大するため、最適範囲は６〜３５％である。上記焼結体は、高い限界面圧を示す焼結合金であるのが好ましい。好ましい焼結合金としては、鉄と銅合金が混在する焼結合金においては、Ｆｅを４０〜９０質量％、Ｃｕを９．５〜５９質量％、及び残部としてＳｎ、Ｚｎ、Ｎｉ、Ｐ及びＣから選択される少なくとも１種を含む焼結合金が好ましい。Ｆｅの比率が多くなると硬さが上昇し耐面圧性は上昇するが、相手軸との焼付き性が低下していくため、Ｆｅの比率の最適範囲は４０〜９０質量％である。また、銅系の焼結合金としては、青銅系ＣｕとＳｎからなる青銅系材料をベースとした材料が耐面圧性、耐焼付き性の点で好ましい。この態様では、耐面圧性と耐焼付き性を両立するために、Ｃｕを７０〜９４質量％、Ｓｎを５〜１３質量％、残部としてＺｎ、Ｎｉ、Ｐ、及びＣから選択される少なくとも１種を含む焼結合金であるのが好ましい。
【００３６】
本発明の焼結含油軸受は、種々の用途のモータの軸受として有用である。特に車載用モータ軸受、具体的には、自動車のファンモータ、ワイパー、パワーウィンド又はスターター用の軸受として有用である。
【実施例】
【００３７】
本発明について実施例及び比較例を挙げてさらに詳しく説明するが、本発明は、これらの実施例に限定されるものではない。
（１）焼結含油軸受の作製
（１）−１  含浸潤滑剤
下記一般式（３）で表される化合物と、ポリオールエステルＡとを表１に示す比率で配合して、潤滑組成物を調製した。
【００３８】
【化９】
2010184954.tif 000010
ポリオールエステルＡ：トリメチロールプロパンのＣ５〜１８の直鎖または分岐脂肪酸の混合酸エステル（粘度６３．９ｃｓｔ（温度４０℃））
【００３９】
（１）−２  軸受
軸受として、銅を３０質量％と錫３質量％とを含み、残部が鉄からなる組成の焼結合金を用いた。原料粉として、還元鉄粉（ヘガネス製  ＮＣ１００／２４）、電解銅粉（福田金属箔粉工業製  ＣＥ５６）、錫粉（日本アトマイズ加工製、Ｓｎ−３２５）の各金属粉末と、成形潤滑剤（ステアリン酸亜鉛粉）を配合、混合した後、内径φ１０ｍｍ、外径φ１６ｍｍの金型にて全長約１０ｍｍになるように圧縮成形を行い、還元雰囲気中７８０℃で３０分間焼結した後、サイジングを施した。得られた焼結合金の密度は６．１Ｍｇ／ｍ3、有効多孔率は２４％であった。
（１）−３  含浸
調製した各潤滑組成物を、室温条件で、真空条件下で、上記焼結合金からなる軸受に含浸して、焼結含油軸受をそれぞれ作製した。
【００４０】
（２）軸受試験評価
（２）−１  耐久試験
下記表に示す各種潤滑組成物を含浸した焼結軸受と、焼入れを施したＳ４５Ｃ材シャフトとを組み合わせて、耐久試験を行った。シャフト回転数は５０００ｒｐｍ、軸受へのラジアル負荷は２００Ｎの条件で、２００時間運転した後の、軸受摩耗量で比較を行った。結果を下記表１に示す。
【００４１】
【表１】
2010184954.tif 000011
【００４２】
実施例１と比較例２とを比較すると、ポリオールエステル含有量が９５質量％より多いと摩耗量が増加する。これは、摺動面において、ポリオールエステルの量が多過ぎて、化合物（３）が不足し、化合物（３）による高い面圧に耐え得る油膜強度が不足して効果が発揮されないためであると考えられる。また、実施例４と比較例３とを比較すると、ポリオールエステルの含有量が２５質量％未満であると、摩耗量が大きくなる。これは、摺動面において、ポリオールエステルが少ないと、潤滑組成物の粘度が高くなり流動性が減少し、十分な量を摺動面に供給できなくなり、油性効果が目減りし、すべり性が低減するためであると考えている。
これらのことから、ポリオールエステルと化合物（３）の共存が、高い面圧に耐え得る油膜強度を有しながら潤滑性を良好にしているということができ、ポリオールエステルの含有量が２５〜９５質量％の潤滑組成物が良好である。
【００４３】
（２）−２  限界面圧試験
各種潤滑組成物を含浸した焼結軸受と焼入れを施したＳ４５Ｃ材シャフトとを組み合わせて、限界面圧試験を行った。シャフト回転数を１０００ｒｐｍ一定として、軸受へ９．８Ｎずつ荷重を負荷させていき、焼付きにいたる面圧を比較した。結果を下記表２に示す。
【００４４】
【表２】
2010184954.tif 000012